(57)【要約】高性能磁気フィルタは、反磁性及び／又は常磁性物質を流体流から分離する。反磁性固体物質は、反磁性固体物資が誘起常磁性体（ＩＰＭ）と協調的相互作用することにより、外部磁場下で磁化される。磁気フィルタは、ＩＰＭ、及び非磁性スリーブ又は仕切りによりＩＰＭから遮蔽された磁石の存在下で生じた分離ゾーンとして機能する。各磁石間のボイド容量におけるＩＰＭにより、表面積が大きくなり、当該表面積上に反磁性及び常磁性体を接触又は吸着させることができる。反磁性及びＩＰＭの固体混合物に対する、磁気バー又は電磁石等の磁気源の相対的位置及び距離を調節して、反磁性固体に十分な強度の磁性を誘起し、反磁性固体も磁場に吸着されるようにする。反磁性物質及び常磁性物質の両方を液体又は気体から除去することができる。【選択図】図１
2018534121.tif 000002
【特許請求の範囲】
【請求項１】
反磁性物質をキャリア流から除去する方法であって、
（ａ）分散媒及び反磁性体を含む前記キャリア流を領域内において誘起常磁性体に接触させるステップ、及び
（ｂ）前記領域内に磁場を確立することにより、前記反磁性物質を十分に磁化して磁石に吸着させ、前記反磁性体のレベルが減少した清浄化された分散媒を生じるステップを含む、方法。
【請求項２】
前記誘起常磁性体は、常磁性体からなる物質であり、ステップ（ｂ）において、前記反磁性体は前記誘起常磁性体にも吸着する、請求項１に記載の方法。
【請求項３】
前記誘起常磁性体は、Ｃｅ、ＣｅＯ２、ＣｓＯ２、Ｃｏ、ＣｏＯ、Ｎｉ、ＣｕＯ、ＮｉＯ、ＮｉＳ、Ｆｅ、ＦｅＯ、Ｆｅ２Ｏ３、ＦｅＳ、Ｍｎ、Ｎｉ／γＡｌ２Ｏ３、Ｃｒ２Ｏ３、Ｄｙ２Ｏ３、Ｇｄ２Ｏ３、Ｔｉ、Ｖ、Ｖ２Ｏ３、Ｐｄ、Ｐｔ、Ｒｈ、Ｒｈ２Ｏ３、ＫＯ２、及びそれらの混合物からなる常磁性体の群から選択した物質である、請求項１に記載の方法。
【請求項４】
前記誘起常磁性体は、Ｃｏ、ＣｏＯ、Ｎｉ、Ｆｅ、ＦｅＯ、Ｆｅ２Ｏ３、ＦｅＳ、Ｎｉ／γＡｌ２Ｏ３、Ｃｒ２Ｏ３、Ｄｙ２Ｏ３、Ｇｄ２Ｏ３、及びそれらの混合物からなる常磁性体の群から選択した物質である、請求項１に記載の方法。
【請求項５】
前記反磁性体は、大きさが０．１ｎｍ〜１．０ｍｍの範囲内にある粒子を含む請求項１に記載の方法。
【請求項６】
前記反磁性体は、ケイ素、炭化ケイ素（ＳｉＣ）、γ−アルミナ（γＡｌ２Ｏ３）、シリカ（ＳｉＯ２）、シリカ／アルミナ（ＳｉＯ２Ａｌ２Ｏ３）、非磁性ブタジエン、磁性ブタジエン、酸化チタン（ＴｉＯ２）、セラミック、活性炭（Ｃ）、ポリエチレン、元素状硫黄、及びそれらの混合物からなる群から選択される、請求項１に記載の方法。
【請求項７】
前記キャリア流は常磁性体を含み、ステップ（ｂ）において、該常磁性体は前記磁石及び前記誘起常磁性物質に吸着する、請求項１に記載の方法。
【請求項８】
前記分散媒は天然ガスであり、前記反磁性体は、砂、炭素残留物、及び反磁性金属酸化物を含み、前記常磁性体は、硫化鉄及び酸化鉄を含む、請求項７に記載の方法。
【請求項９】
前記領域から前記磁場を除去した上で、前記反磁性体を前記磁石から解放するステップ（ｃ）を含む、請求項１に記載の方法。
【請求項１０】
前記分散媒は空気であり、前記反磁性体は汚濁因子を含む、請求項１に記載の方法。
【請求項１１】
前記分散媒は発電所又は製鋼所からの煙道ガスを含み、前記反磁性体は、炭素、金属酸化物及び／又は金属硫化物を含む浮遊粒子状物質を含む、請求項１に記載の方法。
【請求項１２】
前記分散媒は自動車排気ガスを含み、前記反磁性体は浮遊炭素粒子を含む、請求項１に記載の方法。
【請求項１３】
前記キャリア流は、精製所又は化学工場における液体流を含む、請求項１に記載の方法。
【請求項１４】
前記分散媒は水であり、前記反磁性体は汚濁因子を含む、請求項１に記載の方法。
【請求項１５】
前記領域は、磁束強度が２，０００〜２０，０００ＧＳである、請求項１に記載の方法。
【請求項１６】
ステップ（ｂ）において、磁石を用いて前記磁場を生成し、前記常磁性誘導物質は前記磁石と物理的に接触していない、請求項１に記載の方法。
【請求項１７】
ステップ（ｂ）において、相互に離間した複数の長尺状の非磁性スリーブであって、その内部に配置した１つ又は複数の磁石を収容するようにそれぞれ構成した非磁性スリーブを用いる、請求項１に記載の方法。
【請求項１８】
前記スリーブはそれぞれ外面を有し、隣接する外面間の距離は０．１ｃｍ〜５ｃｍである、請求項１７に記載の方法。
【請求項１９】
前記スリーブはそれぞれ重心軸を有し、複数の磁石を収容し、前記磁石はそれぞれＮ極、Ｓ極、及び前記重心軸に垂直な縦軸を有する、請求項１７に記載の方法。
【請求項２０】
前記複数の磁石を、隣接する磁石の対極を並置した状態で千鳥状に配置した、請求項１７に記載の方法。
【請求項２１】
前記スリーブはそれぞれ重心軸を有し、複数の磁石のアレイを収容し、前記アレイはそれぞれ２つ以上の磁石を備え、前記磁石はそれぞれＮ極、Ｓ極、及び重心軸に垂直な縦軸を有し、前記アレイそれぞれの中の前記磁石は同極が並置される、請求項１７に記載の方法。
【請求項２２】
キャリア流からの反磁性汚染物質を分離するための磁気フィルタであって、
（ｉ）流入口と、（ｉｉ）流出口と、及び該流入口と該流出口との間に（ｉｉｉ）内部領域とを有するハウジング、
前記内部領域内に分散させた誘起常磁性パッキング材であって、該誘起常磁性パッキング材は、前記反磁性汚染物質と物理的に接触するように構成した、誘起常磁性パッキング材、及び
前記内部領域内に配置した磁石であって、前記誘起常磁性パッキング材を磁化させるのに十分な磁場を生成する磁石、を備える磁気フィルタ。
【請求項２３】
前記誘起常磁性パッキング材は、Ｃｅ、ＣｅＯ２、ＣｓＯ２、Ｃｏ、ＣｏＯ、Ｎｉ、ＣｕＯ、ＮｉＯ、ＮｉＳ、Ｆｅ、ＦｅＯ、Ｆｅ２Ｏ３、ＦｅＳ、Ｍｎ、Ｎｉ／γＡｌ２Ｏ３、Ｃｒ２Ｏ３、Ｄｙ２Ｏ３、Ｇｄ２Ｏ３、Ｔｉ、Ｖ、Ｖ２Ｏ３、Ｐｄ、Ｐｔ、Ｒｈ、Ｒｈ２Ｏ３、ＫＯ２、及びそれらの混合物からなる常磁性体の群から選択される、請求項２２に記載の磁気フィルタ。
【請求項２４】
前記誘起常磁性パッキング材は、Ｃｏ、ＣｏＯ、Ｎｉ、Ｆｅ、ＦｅＯ、Ｆｅ２Ｏ３、ＦｅＳ、Ｎｉ／γＡｌ２Ｏ３、Ｃｒ２Ｏ３、Ｄｙ２Ｏ３、Ｇｄ２Ｏ３、及びそれらの混合物からなる常磁性体の群から選択される、請求項２２に記載の磁気フィルタ。
【請求項２５】
前記領域は、磁束強度が２，０００〜２０，０００ＧＳである、請求項２２に記載の磁気フィルタ。
【請求項２６】
前記誘起常磁性パッキング材は前記磁石と物理的に接触していない、請求項２２の磁気フィルタ。
【請求項２７】
相互に離間した複数の長尺状の非磁性スリーブであって、内部に配置した１つ以上の磁石を収容するように構成した非磁性スリーブを備える、請求項２２の磁気フィルタ。
【請求項２８】
前記スリーブはそれぞれ外面を有し、隣接するスリーブの隣接する外面間の距離は０．１ｃｍ〜５ｃｍである、請求項２７に記載の磁気フィルタ。
【請求項２９】
前記スリーブはそれぞれ重心軸を有し、複数の磁石を収容し、前記磁石はそれぞれＮ極、Ｓ極、及び前記重心軸に垂直な縦軸を有する、請求項２７に記載の磁気フィルタ。
【請求項３０】
前記複数の磁石を、隣接する磁石の対極を並置した状態で千鳥状に配置した、請求項２９に記載の磁気フィルタ。
【請求項３１】
前記スリーブはそれぞれ重心軸を有し、複数の磁石のアレイを収容し、前記アレイはそれぞれ２つ以上の磁石を備え、前記磁石はそれぞれＮ極、Ｓ極、前記重心軸に垂直な縦軸を有し、前記アレイそれぞれの中の磁石の同極を並置した、請求項２７に記載の磁気フィルタ。
【請求項３２】
前記長尺状の非磁性スリーブそれぞれの中の１つ以上の磁石は、一端を封止した非磁性の管状の封体中に入れて、該管状の封体は前記長尺状のスリーブ内に摺動可能に収容される、請求項２７に記載の磁気フィルタ。
【請求項３３】
前記キャリア流は、前記内部領域内を、前記複数の長尺状の非磁性スリーブに対して平行な略軸方向に流動する、請求項２７に記載の磁気フィルタ。
【請求項３４】
前記キャリア流は、前記内部領域内を、前記複数の長尺状の非磁性スリーブに対して垂直な略軸方向に流動する、請求項２７に記載の磁気フィルタ。
【発明の詳細な説明】
【技術分野】
【０００１】
本発明は、気体流及び液体流から常磁性物質及び／又は反磁性物質を除去するロバストな高性能磁気フィルタに関する。
【背景技術】
【０００２】
常磁性物質は外部磁場下で磁化することができる。常磁性体の例としては、例えば、マンガン、クロム、セリウム、鉄、コバルト、カリウム、バナジウム、及びそれらの酸化物または硫化物が挙げられる。外部磁場の影響がないときには、常磁性分子中の磁気双極子はランダムな方向に向き、したがってその磁性はゼロになる。適切な外部磁場を印加すると、常磁性物質が磁化される。磁場の方向に向かって平行に配列された磁気双極子の数が磁場から離れて配列されたものよりも多くなるためである。
【０００３】
従来の磁気フィルタは、永久磁気源又は電磁源により生成した外部磁場の効果で、気体流体又は液体流体から常磁性物質又は粒子を除去する。例えば、特許文献１（Ｙｅｎらによる米国特許第８，５０６，８２０号明細書）、特許文献２（Ｌｉｎらによる米国特許第８，６３６，９０７号明細書）、特許文献３、４（いずれもＹｅｎらによる米国特許第８，９００，４４９号明細書及び米国特許第９，０８０，１１２号明細書）に開示の磁気フィルタにより、精製所（リファイナリー）及び化学工場等において液体流体から常磁性粒子を除去することができる。プラント建設における一般的な材料である炭素鋼がプロセス流中の酸性汚染物質の存在下で腐食して第一鉄イオン（ferrous ions）を生じ、当該鉄イオンが硫黄、酸素、水と反応すると、ＦｅＳ、ＦｅＯ、Ｆｅ（ＯＨ）２、Ｆｅ（ＣＮ）６等を含む常磁性粒子が形成される。これらの常磁性汚染物質は磁石に付着する傾向がある。
【０００４】
反磁性物質は、内部的に磁気を打ち消す傾向のある磁気双極子対を含有する。反磁性体の例としては、例えば、炭素（ダイアモンド）、炭素（グラファイト）、シリカ、アルミナ、ビスマス、リン、水銀、亜鉛、鉛、スズ、銅、銀、金、水、エチルアルコール等が挙げられる。外部磁場の存在下で、反磁性物質の磁気双極子は磁場と平行に又は反対方向に配列するため、磁性を発現しない。従来技術の磁気フィルタは反磁性物質を除去することができない。
【０００５】
メッシュスクリーン等を用いる濾過は、気体流体又は液体流体から反磁性粒子を分離するのに標準的に用いられるが、この手法は、小粒子に対しては非効率的である。例えば、電力施設、製鋼所、自動車及びオートバイ等の移動源から射出された粒子物質ＰＭ２．５等のナノカーボン粒子を効率的に低減することはできない。同様に、精油所および化学プラントに見られる触媒微粉、鋼鉄錆、炭素残渣または重合スラリーの形態のナノ粒子を効果的に濾過することができない。様々なサイズのＦｅＳ、ＦｅＯ、砂、炭素残渣等を含む固体粒子も、天然ガスプロセスに存在する。常磁性体及び反磁性体は、自然及び工業汚染物質及びコンタミナント両方の主要な構成要素である。
【０００６】
気体流体及び液体流体からのすべての大きさの常磁性粒子及び反磁性粒子の両方を、又は少なくとも反磁性粒子を除去するシステムを開発することが非常に望ましい。
【先行技術文献】
【特許文献】
【０００７】
【特許文献１】米国特許第８，５０６，８２０号明細書
【特許文献２】米国特許第８，６３６，９０７号明細書
【特許文献３】米国特許第８，９００，４４９号明細書
【特許文献４】米国特許第９，０８０，１１２号明細書
【発明の概要】
【発明が解決しようとする課題】
【０００８】
本発明は、一般的な反磁性固体物質を誘導又は誘起常磁性体（inducing or inducement paramagnetic materials（ＩＰＭ））と協調的に相互作用させることにより、外部磁場下で磁気化可能であるという実証に部分的に基づくものである。ＩＰＭは固体であり、好ましくは、外部磁場を生成する磁石と直接接触すべきでない。一方、反磁性固体物質は、好ましくは、ＩＰＭと直接接触するか、又はＩＰＭと均一混合される。反磁性体とＩＰＭとの固体混合物に対する、磁石バー又は電磁石等の磁気源の位置及び距離を調整及び維持して、反磁性において十分に強力な磁気を誘導することにより、反磁性固体も同様に磁場に吸着する。このようにして、固体混合物が混入又は流動化した液体流又は気体流から、反磁性物質及び常磁性物質の両方を除去することができる。すべての常磁性物質が、本発明の磁気フィルタにおける外部磁場の存在下で、反磁性固体物質において磁性を誘起できるとは限らない。よって、「誘起常磁性体」又は「ＩＰＭ」とは、反磁性固体材料に十分な磁性を発現させて磁場に吸着させ、本発明の磁気フィルタで回収又は捕捉できるようにすることが可能な固体常磁性体をいう。
【課題を解決するための手段】
【０００９】
したがって、一態様において、本発明は、キャリア流から反磁性体を除去する方法に関し、該方法は、
（ａ）領域内において、分散媒及び反磁性体を含有するキャリア流を誘起常磁性体に接触させるステップ、及び
（ｂ）前記領域内に磁場を確立することにより、反磁性物質を十分に磁化して磁石に吸着させ、反磁性体のレベルを減少させた清浄化した分散媒を生じるステップを含む。
【００１０】
別の態様において、本発明は、反磁性汚染物質をキャリア流から分離する磁気フィルタに関し、該磁気フィルタは、
（ｉ）流入口と、（ｉｉ）流出口と、及び該流入口と該流出口との間に（ｉｉｉ）内部領域とを有するハウジング、
内部領域内に分散させた誘起常磁性体（ＩＰＭ）であって、該誘起常磁性パッキング材は、反磁性汚染物質と物理的に接触するように構成した、誘起常磁性体、及び
内部領域内に配置した磁石であって、ＩＰＭを磁化するのに十分な磁場を生成する磁石、を備える。
【００１１】
磁気フィルタは、ＩＰＭ及び非磁性仕切りによりＩＰＭから遮蔽された磁石の存在下で作成された生成されたロバストな分離ゾーンとして機能する。好ましくは、長尺状の磁石アセンブリを用いて分離ゾーンに均一磁場を生成する。長尺状の磁石アセンブリは、フィルタ内の流体流に対して平行又はトラバースに配置することができる。磁石間のボイド容量又は空間内のＩＰＭにより表面積が大きくなり、当該表面積上に流体流中の反磁性体及び常磁性体を接触させ吸着させることができる。以下に記載する本発明では、永久磁石を用いて磁場を確立するが、電磁石を用いることができることが理解されよう。
【図面の簡単な説明】
【００１２】
【図１】図１Ａ及び図１Ｂは、それぞれ、磁気フィルタの実施形態の横断立面図及び上面図であり、磁気フィルタは、誘起常磁性パッキング、及び着脱可能な垂直配向の永久磁石バーアセンブリを有する。ここで、図１Ｂには、カバープレートを外した磁気フィルタを示し、限られた数のスリーブホルダ及びパッキング材を例示する。図１Ｃは、永久磁石バーアセンブリの断面図である。図１Ｄは、別の永久磁石バーアセンブリの断面図である。図１Ｅは永久磁石バーアセンブリの断面図である。
【図２】図２Ａ及び図２Ｂは、それぞれ、磁気フィルタの立面図及び側断面図であり、磁気フィルタは、誘起常磁性パッキング、及び着脱可能な水平配向の永久磁石バーアセンブリを有する。ここで、図２Ｂには、限られた数のスリーブホルダ及びパッキング材を例示する。図２Ｃは、永久磁石バーアセンブリの断面図である。
【図３】図３Ａ及び図３Ｂは、永久磁石バーアセンブリにおける磁極位置の写真画像である。
【図４】図４Ａ及び図４Ｂは、永久磁石バーアセンブリに付随するスリーブの外面に吸着した常磁性粉体の写真画像である。
【発明を実施するための形態】
【００１３】
図１に、吸気管６及び出口管１０を有するハウジング４を備える垂直フィルタ２の概略構成を示す。吸気管６は制御弁８を介して汚染プロセス流に連結可能であり、処理済のプロセス流は制御弁１２を介して出口管１０から放出される。ハウジング４は、内部領域１４を画定する。ハウジング４の底部に溶接されたドレン管４９を通る流れは制御弁４８により調節するが、制御弁４は、濾過プロセス中は通常閉じており、清浄作業中は開放してハウジング４からのフラッシュ流体を排出する。ドレン管４９における開口の大きさは、濾過プロセス中に蓄積する大粒子に対応（accommodate）するのに十分なものとする。
【００１４】
カバープレート２０は、ハウジング４における上部開口に沿った外周に溶接した環状フランジ２４にボルト２２で固定される。カバープレート２０と環状フランジ２４との間には、ポリマーガスケット又は他の好適な封止手段を挿入して、動作サイクル中に密封状態を確実に維持してもよい。上部支持プレート２６を外周部に沿ったワイヤーケージ２８の上縁部にボルト３０で固定することにより、浄化サイクル（clean-up cycle）中にコアアセンブリ全体をフィルタハウジング４から取り出しやすくなる。上部支持プレート２６及びワイヤーケージ２８の上縁部は、いずれも、フィルタハウジング４に永久接続した支持リング４２上に載置する。コアアセンブリの重みにより、上部支持プレート２６及びワイヤーケージ２８の上縁部が支持リング４２に強く押し付けられて、各ホルダスリーブ３２の開放端、ひいては磁石バーアセンブリ３４が、濾過プロセス中にプロセス流と接触するのを防ぐ。
【００１５】
コアアセンブリは、垂直配向した着脱可能な永久磁石バーアセンブリ３４を複数備え、永久磁石バーアセンブリ３４は、それぞれ、長尺状の反磁性スリーブホルダ３２に嵌入され、また、プロセス流中の固体反磁性物質に対する磁気誘導媒体として、各スリーブホルダ３２間の空間を充填するＩＰＭパッキング素子又は物質３６を備える。ＩＰＭパッキング３６のホルダとしてのワイヤーケージ２８は、好ましくは、ステンレススチール等の反磁性物質の粗ワイヤで作成し、メッシュサイズはＩＰＭパッキング物質３６の大きさよりもわずかに小さくして、ＩＰＭパッキング物質３６がプロセス流中へ流出するのを防ぐ。
【００１６】
ＩＰＭパッキング素子３６は、最大のものを最上部に、最小のものを最底部に配した積層配置とすることが好ましい。パッキングをこのように勾配マトリックス構造としたことにより、有意な圧力低下及びスループットの減少を引き起こすことなく、大きさの異なる反磁性物質及び常磁性物質を磁気フィルタにより捕捉することが可能になる。
【００１７】
ＩＰＭは、正の質量磁化率が高い材料で形成することが好ましい。好適なＩＰＭとしては、例えば、Ｃｅ、ＣｅＯ２、ＣｓＯ２、Ｃｏ、ＣｏＯ、Ｎｉ、ＣｕＯ、ＮｉＯ、ＮｉＳ、Ｆｅ、ＦｅＯ、Ｆｅ２Ｏ３、ＦｅＳ、Ｍｎ、Ｎｉ／γＡｌ２Ｏ３、Ｃｒ２Ｏ３、Ｄｙ２Ｏ３、Ｇｄ２Ｏ３、Ｔｉ、Ｖ、Ｖ２Ｏ３、Ｐｄ、Ｐｔ、Ｒｈ、Ｒｈ２Ｏ３、ＫＯ２、及びそれらの混合物が挙げられ、Ｃｏ、ＣｏＯ、Ｎｉ、Ｆｅ、ＦｅＯ、Ｆｅ２Ｏ３、ＦｅＳ、Ｎｉ／γＡｌ２Ｏ３、Ｃｒ２Ｏ３、Ｄｙ２Ｏ３、及びＧｄ２Ｏ３が特に好ましい。ＩＰＭパッキング要素の好ましい構成としては、限定はしないが、例えば、リング、サドル、チップ、及びワイヤ、構造パッキング等の従来のランダムパッキング、及び固定床反応器において用いるガード床材料等のミクロ細孔触媒支持体等が挙げられる。
【００１８】
隣接する垂直配向磁石バーアセンブリ３４間の距離を十分近く保ち、フィルタに充填したＩＰＭ物質により十分な磁気を誘導して、プロセス流からの反磁性物質を吸着できるようにすることが不可欠である。その距離は、隣接するスリーブホルダ３２の外面から測ったとき、０．１ｃｍ〜５ｃｍとすべきであり、好ましくは０．１ｃｍ〜２ｃｍである。磁気フィルタ２中の内部領域１４内の磁束強度は、２０００ＧＳ〜２０，０００ＧＳとすべきであり、好ましくは２，０００ＧＳ〜１０，０００ＧＳであり、もっとも好ましくは、６，０００ＧＳ〜１０，０００ＧＳである。
【００１９】
各スリーブホルダ３２は、磁場に対する透過性が非常に高く、封止底部及び開放上部を有する。上部支持プレート２６において、開放上部の外周を嵌入孔に溶接することが好ましい。これにより、各ホルダスリーブ３２の開放端及び付随する磁石バーアセンブリ３４が、濾過中にプロセス流と接触することを防ぐ。上部支持プレート２６は、複数の永久磁石バーアセンブリ３４とそれらに付随するホルダスリーブ３２、ＩＰＭパッキング物質３６、及びワイヤーケージ２８の重量を支える。
【００２０】
図１Ｂは、上部支持プレート２６を、スリーブホルダ３２用の嵌入孔及び各スリーブホルダ３２間の空間に充填したＩＰＭパッキング物質３６とともに示す上面図である。スリーブホルダ３２のうちの１つには、磁石ブロック４０を封入した筐体３８を有する永久磁石バーアセンブリが挿入されている。筐体３８は磁場に対して透過性である。
【００２１】
図１Ｃに、長尺状の筐体３８を備える永久磁石バーアセンブリ３４の鉛直断面図を示す。長尺状の筐体３８は、好ましくは、ステンレス鋼等の反磁性金属からなり、封入した磁気ブロック４０を１つ以上収容するチャンバを画定する。各磁石バーアセンブリ３４は、それぞれ、スリーブホルダ３２から引き抜くためのプルリング４４を有する。複数の短磁石ブロック又はシリンダ４０は、相互に積み重ねて、１つの磁石ブロックの２つの極を、それぞれ、隣接する磁石ブロックの対極に並置して配置する。このような千鳥状の配置とすることで、各長尺状の磁石ブロック４０の軸線は、アセンブリ３４の長さに沿った重心軸に対して垂直になる。
【００２２】
図１Ｄに示す永久磁石バーアセンブリ１１０では、同一の第１の方向に向く同極を有する２つの隣接するブロック１０２、１０４の対で構成した磁石ブロック単位又は配列を、第１の方向とは反対の第２の方向に向く同極を有するブロック１０６、１０８からなる別の磁石ブロック単位上に積み重ねている。永久磁石バーアセンブリアセンブリ１１０は、このような対向極構成を有して連続するブロック単位を有する。明らかなように、各磁石ブロック単位は、それぞれ、磁石ブロック又はシリンダを２つ以上有する。
【００２３】
使用の際は、永久磁石バーアセンブリ３４又は１１０は、それぞれ、スリーブホルダ３２内に担持される。スリーブホルダ内に入れた永久磁石の磁束密度をテスラメーターにより測定したところ、３０４ＳＳＬスリーブの有無にかかわらず、実質的に同じであったことが観察されている。すなわち、反磁性障壁（スリーブホルダ）が存在しても、磁束密度の大幅な減衰につながることはなかった。対照的に、図１Ｅに示すように縦一列に配置した複数の磁石単位からなる複数の磁石ブロックからなる永久磁石バーアセンブリでは、３０４ＳＳＬスリーブを用いたときに磁束密度が大幅に減少した。
【００２４】
図１Ｅに示すような磁石バーアセンブリでは、反磁性粒子及び常磁性粒子が表面全体に吸着せず、むしろ、そのような粒子が外面周囲において帯状になることも観察されている。磁石バーアセンブリにおける磁石ブロックの配置を明らかにするため、図１Ｃ及び１Ｅに示す両磁石バーアセンブリの前方に磁気ビューアカード（Magnetic Viewer Cards）を設置した。磁気ビューアカードは、液状の磁性粉を含有する可撓性フィルムである。図３Ａ及び３Ｂに、各磁石の磁場による極誘導により作成された画像を示す。当該カードを介して可視化された各アセンブリにおける磁極の画像において、明るい領域はＮ極とＳ極が合流する合流点を表し、各位置を定量的に測定する。
【００２５】
図１Ｃに示す好ましい磁石バーアセンブリの性能を、図１Ｅの磁石バーアセンブリの性能と比較するため、同質量のＦｅ２Ｏ３粉末を別紙片（５．５ｃｍ×１０ｃｍ）上に載置した。実質的に全ての粉末が吸着して持ち上げられるまで、各アセンブリを、それに付随するスリーブとともに、粉末上で０．５ｃｍ〜１ｃｍの距離をおいて非接触にゆっくりと回転させた。図４Ａに示すように、好ましい磁石バーアセンブリ（図１Ｃ及び図３Ａ）では、スリーブ表面の略全体が酸化鉄粉により覆われた。対照的に、図４Ｂに示すように、図１Ｅ及び図３Ｂの磁石バーアセンブリにおいては、スリーブ表面で同極が合流する限られた領域上にしか鉄粉を吸着させることができなかった。明らかなように、各磁石バーの縦軸が磁石バーアセンブリの重心軸又は長さに対して垂直な好ましい磁石バーアセンブリの方が、吸着有効領域が大きい。
【００２６】
図１Ａに示すように、ライン６を通ってフィルタハウジング４に流入するプロセス流は、最初にワイヤーケージ２８を通過し、永久磁石バーアセンブリ３４により生成された好適な磁場の影響下でＩＰＭパッキング物質に接触する。プロセス流６中の固体常磁性粒子は、スリーブホルダ３２及びＩＰＭパッキング物質３６に吸着されることになる。プロセス流６中の反磁性固体であって、ＩＰＭパッキング物質３６に磁性を誘起されたものもスリーブホルダ３２及びＩＰＭパッキング物質３６に吸着される。処理済みのプロセス流は、ワイヤーケージ２８を通過し、制御弁１２及びライン１０を経由してフィルタハウジング４から出る。
【００２７】
浄化サイクルにおいて、制御弁８及び１２を順番に閉じる。カバープレート２０を開けて、永久磁石バーアセンブリ３４、スリーブホルダ３２の付いた上部支持プレート２６、ＩＰＭパッキング物質３２を含有するワイヤーケージ２８、を含むコアアセンブリ全体をフィルタハウジング４から引き抜く。その後、永久磁石バーアセンブリ３４をスリーブホルダ３２から引き抜いて、内部１４から磁場を除去することにより、吸着した常磁性物質及び反磁性物質の固体をスリーブホルダ３２の外面及びＩＰＭパッキングの表面から解放する。コアアセンブリを水又は他の好適な流体で洗浄した後、磁石バーアセンブリ３４をスリーブホルダ３２内に再度挿入する。そして、洗浄したコアアセンブリをフィルタハウジング４内に戻し、上部開口を閉じてカバープレート２０及び嵌挿したガスケットで封止する。動作サイクルを開始する前に、制御弁４６及び４８を開放して、水、ライン４７からのプロセス流又は空気等の高圧流体を一時的に導入し、フィルタハウジング４内の残留固体を洗い流し、洗い流した固体を制御弁４８及びドレン管路４９経由で除去する。最後に、制御弁４６及び４８を閉じて、制御弁８及び１２を開放して動作サイクルを再開する。
【００２８】
図２Ａに、水平フィルタ５０を示す。水平フィルタ５０は、制御弁５６を介して汚染プロセス流に連結可能な吸込管５４、制御弁６０を介して処理済みプロセス流を放出する引出し管５８を有するハウジング５２を備える。ハウジング５２は、内部領域６２を画定する。ハウジング５２の底部に溶接したドレン管６４内の流れを制御弁６６で調節する。制御弁６６は、濾過動作中は通常閉じているが、浄化サイクル中は開放してフラッシュ流体をハウジング５２から放出する。
【００２９】
左カバープレート６８は、ハウジング５２の左側開口に沿った外周に溶接した環状フランジ７２にボルト７０で固定する。一方、右カバープレート７４は、ハウジング５２の右側開口に沿った外周に溶接した環状フランジ７８にボルト７６で固定する。カバープレートとフランジとの間にポリマーガスケットを挿入してもよい。
【００３０】
フィルタセンブリは、フィルタハウジング５２から取り外し可能な複数の水平な永久磁石バーアセンブリ８０を備える。各バーアセンブリ８０を、ステンレス鋼３０４ＳＳＬ等の反磁性金属で構成した長尺状の反磁性スリーブホルダ８２内に嵌入する。各スリーブホルダ８２は、それぞれ、一端を封止し、開放端をカバープレート６８における嵌入孔に溶接して、当該カバープレート６８とともに一体型ユニットを構成することが好ましい。スリーブホルダ８２及び磁石バーアセンブリ８０の位置を固定し、それらの重量を支えるため、各スリーブホルダは仕切りプレート８８の孔に嵌入する。ここで、仕切りプレート８８は、ハウジング５２に溶接されており、フィルタ内部を２等分したチャンバとしている。プロセス流中の固体反磁性物質に磁性を誘起するため、フィルタ開口の両側から各スリーブホルダ８２間の空間に挿入したＩＰＭパッキング物質９２をワイヤーケージ９０に充填する。好ましくは、ＩＰＭパッキング物質９２のホルダとしてのワイヤーケージ９０は、反磁性物質の粗ワイヤで作成し、メッシュサイズをＩＰＭパッキング物質９２の大きさよりもわずかに小さくして、ＩＰＭパッキング物質９２がプロセス流中へ流出するのを防ぐ。
【００３１】
好ましいＩＰＭパッキング物質及び構成は、図１Ａに示す垂直配向磁気フィルタ２において使用したものと同様である。水平配向磁石バーアセンブリ８０を保持する、隣接するスリーブ８２の外面間の間隔は、０．１ｃｍ〜５ｃｍとすべきであり、好ましくは、０．１ｃｍ〜２ｃｍである。フィルタ内の磁束強度は、２，０００ＧＳ〜２０，０００ＧＳとすべきであり、好ましくは２，０００ＧＳ〜１０，０００ＧＳであり、より好ましくは６，０００ＧＳ〜１０，０００ＧＳである。
【００３２】
図２Ｂ及び図２Ｃに示すように、各永久磁石バーアセンブリ８０の筐体１００は、ステンレス鋼３０４ＳＳＬ等の反磁性金属であり、磁気ブロックを１つ以上収容するチャンバを画定して、永久磁石バーアセンブリ８０を構成する。各永久磁石バーアセンブリ８０は、その上部に、浄化サイクル中にスリーブホルダ８２から引き抜くためのプルリング９６を有する。複数の短磁石ブロック９４は、相互に積み重ねて、１つの磁石ブロックの２つの極が、それぞれ、隣接する磁石ブロックの対極に並置されるように配置する。
【００３３】
図２Ｂに、スリーブホルダ８２用の嵌入孔及びスリーブホルダ間の空間に充填したＩＰＭパッキング物質の側断面図を示す。
【００３４】
磁気フィルタ５０の構成により、ライン５４を経由してフィルタハウジング５２に流入するプロセス流を、左チャンバにおいて下方に向けて流して、仕切りプレート８８とフィルタハウジング５２との間の下方開口に向かわせる。そして、プロセス流は、右チャンバにおいて上方に向かって流れ、出口へと向かい、処理済みプロセス流は、制御弁６０及びライン５８を通ってフィルタハウジング５２を出る。フィルタの両チャンバにおいて、プロセス流は各スリーブホルダ８２の外面、及び永久磁石バーアセンブリ８０により生成された強磁場の影響下でＩＰＭパッキング物質９２に接触するワイヤーケージ９０を通って移動する。プロセス流５４中の固体常磁性物質は、スリーブホルダ８２の外面及びＩＰＭパッキング物質９２の表面に吸着することになる。プロセス流５４中の反磁性固体はＩＰＭパッキング物質により磁性が誘起され、スリーブホルダ８２の外面及びＩＰＭパッキング物質９２の表面に吸着することになる。
【００３５】
浄化サイクルにおいて、永久磁石バーアセンブリ８０をスリーブホルダ８２から引き抜いてフィルタから引き抜き、フィルタの内部空間６２からの磁場を除去し、吸着した常磁性物質及び反磁性物質の各固体をスリーブホルダ８２の外面及びＩＰＭパッキング９２の表面から解放する。制御弁５６及び６０を閉じた後、制御弁６６及び１２０を開放して、水、プロセス流、又は空気等の高圧流体をライン１２２経由で導入し、解放された固体を制御弁６６及びドレン管路６４経由で洗い流す。動作サイクルを再開するには、磁石バーアセンブリ８０をスリーブホルダ８２内に戻し、制御弁６６及び１２０を閉じ、制御弁６０及び５６を順に開放する。
【００３６】
本発明の磁気フィルタは、空中の汚染物質、特に、粒子状物質であるＰＭ２．５等、大きさが０．１ｎｍ〜１．０ｍｍの粒子を除去する低減プログラムに特に好適である。反磁性粒子及び常磁性粒子の両方を流から除去することが可能である。例えば、クリーンルーム操作又は航空機に設置して再循環空気を清浄し、発電所又は製鋼所に設置して煙道ガスを清浄し、又は、自動車等の移動発生源に設置して大気汚染を減少することができる。また、プロセス流中の粒子が蓄積して装置を損傷することがある連続運転において磁気フィルタを使用することにより、精製装置、化学工場、その他の施設における液体流中の反磁性粒子を除去することもできる。例えば、本発明の磁気フィルタを用いて、触媒層から自由に流動するか又は分離する無機触媒を流から効果的に除去することができる。さらに、本フィルタを超純水製造工場に設置して、超微細反磁性粒子及び常磁性粒子を製品流から除去することができる。同様に、フィルタを天然ガス処理工場の上流に配置して、砂、残留炭素、及び反磁性金属酸化物等の超微細反磁性粒子を製品流から除去することができ、また、ガス田にて硫化鉄、酸化鉄等の超微細常磁性粒子を天然ガス流から除去して、工場設備を保護し、プラント効率を向上することができる。
【実施例】
【００３７】
以下の各実施例を用いて本発明の種々の態様及び実施形態についてさらに説明するが、本発明の範囲を限定するものと解すべきではない。永久磁石により生成された外部磁場の影響下における常磁性物質と反磁性物質との間の相互作用を説明するため、様々な実験用に常磁性粉体及び反磁性粉体を選択した。物質は、その質量磁化率（ＭＳ）に基づいて常磁性と反磁性とに分類した。
【００３８】
質量磁化率とは、１グラム当たりの物質の磁化率であり、磁化率とは、単位印加磁場あたりの材料の磁化である。それは、印加された磁場に対する物質の磁気応答を記述する。すべての物質は、質量磁化率（ＭＳ）値によって特徴づけられる。常磁性物質は、より高い正のＭＳ値を有するが、反磁性物質は、より低い負のＭＳ値を有する。表１に選択した物質のＭＳ値を示す。
【００３９】
【表１】
2018534121.tif 000003
【００４０】
（実施例１）
磁場中で高いＭＳ値を有する選択した固体物質が発現する磁性の程度及び強度を測定した。磁気強度６，０００ＧＳの永久磁石バーアセンブリを用いた。固体粉末として、コバルト（Ｃｏ）、鉄（Ｆｅ）、ニッケル（Ｎｉ）、酸化ニッケル（ＮｉＯ）、酸化鉄（ＦｅＯ及びＦｅ２Ｏ３）、硫酸鉄（ＦｅＳＯ４）、塩化鉄（ＦｅＣｌ３）、γ−アルミナ触媒上に担持されたニッケル（Ｎｉ／γＡｌ２Ｏ３）、酸化ジスプロシウム（Ｄｙ２Ｏ３）、酸化ガドリニウム（Ｇｄ２Ｏ３）、及び酸化クロム（Ｃｒ２Ｏ３）を選択した。
【００４１】
各試験について、約０．５グラムの粉末を精密天秤（１０−４グラムまで）で量り、（精密計量した）ガラス容器の中に入れた。次いで、永久磁石バーアセンブリを粉末の近傍に配置した。粉末が吸着した後、磁石バーを取り出して、もし残留粉末があれば容器とあわせて重量を量った。磁石バーに吸着した粉末の重量パーセント（％）を計算した。
【００４２】
表２におけるデータに示すように、ＭＳ値が約６００〜７００×１０−６ｃ．ｇ．ｓ．単位の金属及びその酸化物は、ＮｉＯ（吸着なし）及びＣｒ２Ｏ３（８２％のみ）を除いて、永久磁石バーアセンブリに容易に吸着した。所期したように、磁化率が非常に高いＤｙ２Ｏ３及びＧｄ２Ｏ３は完全に吸着した。しかしながら、驚くべきことに、非常に高いＭＳ値（＋１０，０００×１０−６超）を有していても、硫酸鉄（ＦｅＳＯ４）及び塩化鉄（ＦｅＣｌ３）は全く磁化を発現せず、ＭＢに吸着しなかった。この実験は、質量磁化率が好適な誘起常磁性体を選択する際の基準（ガイドライン）となるにすぎないことを示唆している。金属又は酸化金属は、好適な誘起常磁性物質の候補となりうるが、ＦｅＳＯ４又はＦｅＣｌ３等の金属塩は、ＭＳ値が高いにもかかわらず、考慮の対象から除外される。
【００４３】
【表２】
2018534121.tif 000004
【００４４】
（実施例２）
本実験により、反磁性物質は、それ自体では、磁石バーに吸着しないことを確認した。試験対象の反磁性物資は、ケイ素、炭化ケイ素（ＳｉＣ）、γ−アルミナ（γＡｌ２Ｏ３）、非磁性ブタジエン、酸化チタン（ＴｉＯ２）、セラミック、活性炭、ポリエチレン、及び元素状硫黄であった。磁性ブタジエンについても試験した。磁気強度６，０００ＧＳの永久磁石バーアセンブリを粉末サンプルの隣に配置した。（常磁性物質を含有する）磁性ブタジエンを除き、いずれの粉末も磁石バー上に吸着しなかった。磁場の存在は、反磁性体において磁気を誘起しなかった。
【００４５】
（実施例３）
永久磁石バーアセンブリに常磁性物質を塗布するだけでは、当該アセンブリに反磁性体は吸着しない。本実施例においては、酸化鉄（ＦｅＯ）粉末でコーティングした永久磁石バーアセンブリを、Ｓｉ、ＳｉＣ、ＳｉＯ２、Ａｌ２Ｏ３、非磁性ブタジエン、磁性ブタジエン、ＴｉＯ２、セラミック、活性炭、及びポリエチレンを含んだ種々の反磁性粉体のそれぞれに配置した。常磁性物質を含有した磁性ブタジエンを除き、いずれの反磁性粉体も永久磁石バーアセンブリに吸着しなかった。
【００４６】
（実施例４）
反磁性物質を好適なＩＰＭ物質と混合する際、常磁性物質は磁気誘起剤として作用する。混合物中の反磁性物質は、永久磁石バー又は電磁により生成された磁場に当該混合物を曝すると、磁性を発現する。混合物中の常磁性物質及び反磁性物質はいずれも磁石に吸着する。
【００４７】
実験は、周囲条件にて空気（気相）中で行った。各試験について、約１．０グラムの反磁性粉体及び０．１グラムの常磁性粉体を精密天秤（１０−４グラムまで）で量り、精密計量したガラス容器の中に当該混合物を入れた。磁気強度６，０００ＧＳの永久磁石バーアセンブリを混合物に隣接配置して、容器から粉末を吸着させた。磁石を取り出し、残留混合粉末の入った容器の重さを量った。磁石に吸着した混合粉末を重量％として、表３及び表４にデータの概要を示す。
【００４８】
【表３】
2018534121.tif 000005
【００４９】
表３に示すように、Ｎｉ／γＡｌ２Ｏ３を誘起剤として用いた場合、γＡｌ２Ｏ３、ＳｉＣ、残渣油流動接触分解（resid fluid cracking catalyst）（ＲＦＣＣ−Ａｌ２Ｏ３／ＳｉＯ２：７０／３０）、元素状硫黄（Ｓ）、及び活性炭に対して、磁石バーは軽度の吸着力しか示さなかったが、ケイ素については著しく高い吸着力を呈した。
【００５０】
【表４】
2018534121.tif 000006
【００５１】
表４に示すように、磁石バーに吸着した常磁性物質と反磁性物質の混合物の割合が非常に高いため、ＦｅＯはＮｉ／γＡｌ２Ｏ３よりも優れた誘起剤である。
【００５２】
（実施例５）
本実験は、鉄粉の代わりに、細い炭素鋼線（ＣＳＷ）状のＩＰＭを用いた以外は、実施例４のものと同様である。表５に示すように、元素状硫黄の場合を除いて、反磁性物質の７０％〜１００％近くが磁石に吸着した。
【００５３】
【表５】
2018534121.tif 000007
【００５４】
（実施例６）
周囲条件で液相試験を行った。すなわち、各試験について、精密計量容器中で約５０グラムの水を１．０グラムの反磁性粉体と混合した。その後、混合物に常磁性粉体を添加した。磁力６，０００ＧＳの永久磁石バーアセンブリを液体混合物中に挿入し、懸濁固体粉末を磁石に吸着させた。磁石を取り出し、固体粉末を掻き落としてきれいにした磁石を溶媒中に再度挿入しさらに粉末を吸着させた。磁石を再度取り出した後、残留粉末を含有する溶媒の入った容器の重量を量った。磁石に吸着した混合粉末の重量百分率（％）を計算した。
【００５５】
表６に、水を溶媒として用い、ＲＦＣＣ粉末（equilibrium resid fluid cracking catalyst（ＳｉＯ２／Ａｌ２Ｏ３：７／３））を反磁性体（ＤＭ）として用い、またＦｅ２Ｏ３をＩＰＭとして用いて行った試験の結果を示す。それぞれの場合において、約０．１グラム、０．３グラム、０．５グラム、及び０．７グラムのＦｅ２Ｏ３を添加し、その結果から、添加したＦｅ２Ｏ３の量及び（磁気強度に関連した）磁石の位置に応じて、混合粉末の６０％〜１００％近くが磁石に吸着したことがわかった。吸着した粉末の量は、混合物に添加したＦｅ２Ｏ３の量に比例した。
【００５６】
【表６】
2018534121.tif 000008
【００５７】
（実施例７）
本実験は、溶媒をディーゼル油とした以外は、実施例と同様であった。図７に示す結果から、混合固体粉末の約３９％〜９２％が磁石に吸着し、ディーゼル油中で磁石に吸着した粉末の量は、１つの例外を除き、混合物に添加したＦｅ２Ｏ３の量に比例していたことがわかる。
【００５８】
【表７】
2018534121.tif 000009
【００５９】
（実施例８）
この実験から、上記の各実施例において用いた永久磁石の磁気強度が、磁石から離れるにつれて６０００ＧＳから指数関数的に（１０４の指数で）減衰したことがわかる。永久磁石の磁場強度を０ｃｍ〜５．００ｃｍまでの距離の増分で測定した。表８に示す結果は、その磁気強度の実質的な減衰を示している。電磁バーも同様の減衰を示すことになることが予想される。本発明によれば、磁石により生成された磁場強度は、反磁性物質と誘起常磁性物質の相互作用により常磁性物質を誘導して反磁性物質を磁化するのに十分なものでなければならない。磁気強度が劇的に距離減衰するとすれば、先に述べたように、スリーブホルダ間の距離を比較的小さな間隔にする必要がある。
【００６０】
【表８】
2018534121.tif 000010
【００６１】
（実施例９）
本発明によれば、反磁性体を除去する効率的な磁気フィルタとして機能するため、磁石を使用しなければならないが、この磁石は永久磁石又は電磁石とすればよく、この磁石により、十分な磁場を生成して、反磁性体に必要な磁性を付与又は誘起して磁場に吸着させることができる。
反磁性体に誘起される磁性の強度は、磁場に吸着させるのに十分なものでなければならない。磁場強度の重要性を実証するため、２，０００ＧＳ及び６，０００ＧＳ永久磁石バーを、実施例６における試験と同様の試験、すなわち、室温で水溶液中のＲＦＣＣ粉末を磁石により除去する試験において比較した。
【００６２】
図９に示す結果から、２，０００ＧＳの磁石では、約４０％の混合粉末しか吸着されなかったことがわかる。溶液中に存在する常磁性粉体の量は吸着のレベルに影響しなかった。対照的に、６，０００ＧＳの磁石では、９０％及び９２％の混合粉末が、それぞれ、０．１、０．３のＰＭ／ＤＭ比で除去された。したがって、磁気強度の高い磁石を使用して、常磁性物質により誘導された磁気を介して反磁性物質を吸着することが好ましい。溶液中に存在する反磁性物質の量による影響は、吸着される反磁性体に対する重要性が比較的低い。
【００６３】
【表９】
2018534121.tif 000011
【図１Ａ】
2018534121.tif 000012
【図１Ｂ】
2018534121.tif 000013
【図１Ｃ】
2018534121.tif 000014
【図１Ｄ】
2018534121.tif 000015
【図１Ｅ】
2018534121.tif 000016
【図２Ａ】
2018534121.tif 000017
【図２Ｂ】
2018534121.tif 000018
【図２Ｃ】
2018534121.tif 000019
【図３Ａ】
2018534121.tif 000020
【図３Ｂ】
2018534121.tif 000021
【図４Ａ】
2018534121.tif 000022
【図４Ｂ】
2018534121.tif 000023
【国際調査報告】
2018534121.tif 000024
2018534121.tif 000025
2018534121.tif 000026